(57)【要約】  高い吸液性と強度を有する新規創傷被覆用シートを提供する。本発明に係る創傷被覆用シートは、カルボキシメチル化された天然又は再生セルロース繊維を含有する創傷被覆材であって、セルロースを構成するグルコース単位中の水酸基の平均置換度が０．３以上１．０以下であり、かつ、カルボキシメチル基の５％以上８０％以下がプロトン化されていることを特徴とする。【特許請求の範囲】
【請求項１】
カルボキシメチル化された天然又は再生セルロース繊維を含有する創傷被覆材であって、セルロースを構成するグルコース単位中の水酸基の平均置換度が０．３以上１．０以下であり、かつ、カルボキシメチル基の５％以上８０％以下がプロトン化されていることを特徴とする前記創傷被覆用シート。
【請求項２】
厚みが０．０３ｍｍ以上５．０ｍｍ以下である、請求項１に記載の創傷被覆用シート。
【請求項３】
密度が０．０３ｇ／ｃｍ３以上１．０ｇ／ｃｍ３以下である、請求項１又は２に記載の創傷被覆用シート。
【請求項４】
綿状、織物状又は不織布状の形態にある、請求項１〜３のいずれか１項に記載の創傷被覆用シート。
【発明の詳細な説明】
【技術分野】
【０００１】
本発明は、部分的にプロトン化されたカルボキシメチルセルロース（以下、ＣＭＣと略記する。）を含む天然又は再生セルロース繊維を含有する創傷被覆用シートに関する。より詳しくは、本発明は、高い吸液性を保持しながら、吸液後も高い形態安定性を維持できるＣＭＣを含む天然又は再生セルロース繊維含有創傷被覆用シートに関する。
【背景技術】
【０００２】
人の皮膚等に創傷が生じた場合、創傷箇所を保護するようなサージカルドレッシング、創傷被覆材等の創部保護材が用いられている。
他方、以下の特許文献１には、ＣＭＣの置換度が０．５〜１．０未満である可溶性創傷治癒止血セルロース繊維が記載されており、ＣＭＣが細胞接着促進作用を有することも記載されている。また、以下の特許文献２には、ＣＭＣを創部に適用した場合、創傷部の炎症等を引き起こす危険性のある不溶性の異物が残存することはないとも記載されている。【０００３】
一般に医療用で使用されているＣＭＣは、カルボキシメチル基にナトリウムが結合したカルボキシメチルセルロースナトリウム（以下、ＣＭＣ−Ｎａと略記する。）が広く使用されている。しかしながら、ＣＭＣ−Ｎａは吸液性が非常に高い一方、強度が弱いという問題がある。創傷治癒の際には創部より出てくる滲出液を保持し創部を治療した後に、創傷被覆用シートの形態を保持した状態で除去できる必要がある。更には基材が残存していると創部が炎症する可能性がある為、基材が創部に残存してはいけない。
他方、ＣＭＣ−Ｎａを所定の濃度の酢酸、硝酸、塩酸等に浸漬することで、カルボキシメチル基にプロトンが結合したプロトン型のカルボキシメチルセルロース（以下、ＣＭＣ−Ｈと略記する。）も開発されている。ＣＭＣ−Ｈは強度が増す一方で、吸液性が一般のセルロース不織布と同程度であるという問題がある。他方、以下の特許文献３には部分的にプロトン化したＣＭＣを癒着防止材に使用しているが、吸液性が悪く、創傷治癒には用いることができない。
【先行技術文献】
【特許文献】
【０００４】
【特許文献１】特開２０００−２５６９５８号公報
【特許文献２】特開２００２−１４３２１０号公報
【特許文献３】国際公開第２０１１／１２１８５８号
【発明の概要】
【発明が解決しようとする課題】
【０００５】
前記した技術の現状に鑑み、本発明が解決しようとする課題は、高い吸液性と強度を有する新規創傷被覆用シートを提供することである。
【課題を解決するための手段】
【０００６】
本発明者らは、カルボキシメチル化された天然又は再生セルロース繊維を含む構造体を所定の濃度に調整した酢酸、塩酸等の酸に浸漬することで、プロトン化度を制御したＣＭＣを作製できることを見出し、更にはＣＭＣの置換度とプロトン化度を所定の範囲に制御することで吸液性を保持した状態で強度を高めることができることを見出し、かかる知見に基づき本発明を完成するに至ったものである。【０００７】
すなわち、本発明は以下の通りのものである。
［１］カルボキシメチル化された天然又は再生セルロース繊維を含有する創傷被覆材であって、セルロースを構成するグルコース単位中の水酸基の平均置換度が０．３以上１．０以下であり、かつ、カルボキシメチル基の５％以上８０％以下がプロトン化されていることを特徴とする前記創傷被覆用シート。
［２］厚みが０．０３ｍｍ以上５．０ｍｍ以下である、前記［１］に記載の創傷被覆用シート。
［３］密度が０．０３ｇ／ｃｍ３以上１．０ｇ／ｃｍ３以下である、前記［１］又は［２］に記載の創傷被覆用シート。
［４］綿状、織物状又は不織布状の形態にある、前記［１］〜［３］のいずれかに記載の創傷被覆用シート。
【発明の効果】
【０００８】
本発明に係る創傷被覆用シートを用いて創傷治癒を行えば、ＣＭＣにより多くの滲出液を保持することで創傷治癒を促進し、また、治療中に形態を保持することができ、さらには、創部への残存も少なく、創部の炎症もない。
【発明を実施するための形態】
【０００９】
以下、本発明の実施形態を詳細に説明する。
本明細書中、創傷被覆用シートとは、傷を保護し、外部からの感染を防いだり、傷の治りを早めたり、痛みを和らげるシート状の構造体を指す。例えば、絆創膏や褥瘡、熱傷などの湿潤療法に用いられる創傷被覆材などが挙げられるが、これらに限定されるものではない。
【００１０】
本実施形態における天然又は再生セルロース繊維は、特に制限はなく、銅アンモニアレーヨン、ビスコースレーヨン、コットン、パルプ、ポリノジックなどの公知のセルロース繊維が用いられ、好ましくは銅アンモニアレーヨン、ビスコースレーヨンであり、より好ましくは銅アンモニアレーヨンである。これらの繊維は連続長繊維又は短繊維のいずれでもよい。長繊維では連続長繊維が好ましい。本明細書中、長繊維とは、繊維長が１０ｍｍ以上のものをいい、繊維長は、好ましくは２０ｍｍ以上であり、より好ましくは５０ｍｍ以上であり、さらに好ましくは連続長繊維である。
【００１１】
本実施形態の構造体の形態としては、綿状、織物状又は不織布状の形態であることが好ましい。より好ましい形態は、再生セルロース繊維の織物又不織布であり、さらに好ましい形態は再生セルロース繊維の不織布、よりさらに好ましい形態はキュプラの不織布である。不織布状の形態であれば、湿潤時にゲル化した状態でも繊維が交絡しているため、湿潤時の強度を維持した状態で適度な柔軟性を得ることがき、肌に貼り付けた際に肌の動きに追従しやすい。また、凹部に沿って創傷被覆材を貼り付けることが容易である。更には表面積が大きいため、迅速に創傷部から出た滲出液を吸液することができる。このような不織布を構成する繊維がキュプラであれば、結晶化度が低いためカルボキシメチル化の際の反応性が高く、かつ、形態安定性にも優れる。また、不織布の場合、バインダーを付与した不織布では溶液の浸透速度が遅く、また、バインダー成分の溶出が懸念されるため、ノーバインダーの不織布が好ましい。
【００１２】
また、本実施形態のシート状構造体には、所望の作用効果を害さない範囲で天然又は再生セルロース繊維以外の繊維、例えば、ポリエステル繊維、ポリプロピレン繊維、ナイロン繊維等の合成繊維が含まれていてもよい。このような合成繊維は長繊維でも短繊維でもよい。
【００１３】
本実施形態のシート状構造体の密度（ｇ/ｃｍ３）、例えば、（不織布重量（ｇ)／不織布体積（ｃｍ３））は、０．０３ｇ／ｃｍ３以上１．０ｇ／ｃｍ３以下であることが好ましく、より好ましくは０．０３ｇ／ｃｍ３以上０．５ｇ／ｃｍ３以下、さらに好ましくは０．０３ｇ／ｃｍ３以上０．４ｇ／ｃｍ３以下である。密度が低すぎる場合、部分的にプロトン化しても十分な強度を得ることが難しくなる場合があり、他方、密度が高すぎる場合、形態を変えることが難しくなり、患部への配置が煩雑になる。
【００１４】
本実施形態のシート状構造体の厚みは、織物状又は不織布状である場合、０．０３ｍｍ以上５．０ｍｍ以下であることが好ましく、より好ましくは０．０３ｍｍ以上３．０ｍｍ以下であり、さらに好ましくは０．０３ｍｍ以上１．０ｍｍ以下であり、最も好ましくは０．０３ｍｍ以上０．８ｍｍ以下である。厚みが薄すぎる場合、部分的にプロトン化しても十分な強度を得ることができない場合があり、他方、厚みが厚すぎると、柔軟性が無くなり、患部への配置が煩雑になる。本明細書中、例えば、不織布の“厚み”とは、ＪＩＳ−Ｌ１０９６に準拠する厚み試験にて、荷重を１．９６ｋＰａとして測定して得られた値をいう。
【００１５】
本実施形態のシート状構造体は、カルボキシメチル化した際のセルロースを構成するグルコース単位中の水酸基の平均置換度（ＤＳ）が０．３以上１．０以下であることが必要であり、好ましくは０．３以上０．８未満であり、より好ましくは０．３以上０．６未満である。ＤＳが０．３以上であれば、部分的にプロトン化した際に十分な吸液量を確保することができ、他方、置換度が１．０を超えるとプロトン化しても十分な強度を得ることができない。
【００１６】
また、本実施形態のシート状構造体は、カルボキシメチル化した時点では、カルボキシメチル基の末端がナトリウム塩となっているが、その後、酸で処理して一部のカルボキシメチル基をプロトン型にすることにより得ることができる。その際のカルボキシメチル基プロトン化度は高い吸液性を保持した状態で十分な強度を得るために、５％以上８０％以下であることが必要であり、好ましくは５％以上６０％以下、より好ましくは１０％以上６０％以下であることができる。
【００１７】
連続長繊維キュプラ不織布は、以下の方法で製造することができる。
異物を除去し、重合度を調整したコットンリンターを銅アンモニウム溶液に溶解させた原液を細孔（原液吐出孔）を有した紡糸口金（紡口）から押し出し、水と共に漏斗内を落下させ、脱アンモニアさせることにより原液を凝固させつつ、延伸を行い、ネット上へ振り落としウェブ形成させる。この際、ネットを進行させながら進行方向と垂直方向へ振動させることにより、ネットへ振り落とされる繊維はサインカーブを描くことになる。紡糸時の延伸は１００〜５００倍が可能であり、紡糸漏斗の形状と、その中を流下させる紡糸水量を変えることにより、延伸倍率の調整が任意に可能である。延伸倍率を変えることにより、単繊度や不織布の強度を変えることが可能である。また、紡糸水量や温度を変化させることに原液内に微量残留する低分子量セルロース、いわゆるヘミセルロースをコントロールすることも可能である。また、ネットの進行速度、振動幅を制御することにより、繊維配列方向を制御し、不織布としての強度や伸度等をコントロールすることが可能である。
【００１８】
カルボキシメチル化されたシート状構造体は、以下の方法で製造することができる。
まず、天然又は再生セルロース繊維の構造体をアルコール含有水酸化ナトリウム水溶液中でアルカリ状態を維持しながら、３５℃で３０分攪拌する。その後、反応容器中の試薬を排液した後、アルコールを含むモノクロロ酢酸ナトリウムを添加し、３０℃〜５０℃で１〜１２時間撹拌する。その際の、置換度の制御は、反応液と構造体の浴比、温度、及び時間により制御する。また、その他の反応条件は、生産コスト等も考慮しながら適宜変更することができる。得られた構造体を酢酸含有エタノール水溶液でｐＨ６．０〜８．０に調整した後、７０ｗｔ％、９０ｗｔ％、１００ｗｔ％エタノールでアルコール置換を行なう。少しでも水分を含むと硬くなるので、徐々にアルコール濃度を上げていくことで、アルコール置換を確実に行い、形態安定性を維持することができる。その後所定の濃度に調整した酸含有エタノール溶液に浸漬し、１時間撹拌し、７０ｗｔ％、９０ｗｔ％、１００ｗｔ％エタノールでアルコール置換を行ない、乾燥させ、プロトン化したシート状構造体を得る。
酸への浸漬工程は、中和工程と同時に行ってもよい。すなわち、通常、中和工程後、酸浸漬工程を実施するため２工程必要であるが、中和工程と酸浸漬工程を同時に行い１工程で行ってもよい。
【００１９】
本実施形態のシート状構造体を部分的にプロトン化する方法には、特に制限はないが、アルコールを用いて所定の濃度に調整した酢酸、塩酸、硝酸に浸漬することよりプロトン化されることが好ましく、より好ましくは所定の濃度に調整した酢酸である。酢酸を用いてのプロトン化には、ＳＵＳ製の反応器を使用することができる。
【００２０】
本実施形態のシート状構造体は、部分的にプロトン化した後に、乾燥し、そのまま使用してもよいが、５０℃以上の温度で１ｈ以上熱処理されることが好ましく、より好ましくは８０〜１２０℃の温度で３ｈ以上の熱処理であり、更に好ましくは１００〜１２０℃の温度で３ｈ以上の熱処理である。熱処理を行うことで、分子の配向が最適化され、分子内水素結合が増えることで強度を更に増すことができる。熱処理方法としては、熱風処理、乾熱処理、湿熱処理、真空加熱処理などが挙げられる。効率よく処理を行うためには熱風処理が好ましいが、特にこれらに限定されるものではない。
【００２１】
本実施形態のシート状構造体は、湿潤時に高い強度を保った状態でもゲル化することを特徴とする。湿潤時にゲル化することで高い吸液性を持つだけでなく、肌への密着性が高くなり、肌の動きに追従しやすくなる。また、ゲル化することで風合いが柔らかくなり、肌への影響が少なくなる。
【００２２】
以下、ＣＭＣ繊維シート状構造体の物性値の測定方法を説明する。
１．平均置換度の測定
（ｉ）酸度、アルカリ度
試料（無水物）約１ｇを３００ｍＬ三角フラスコに精密にはかりとり、水を約２００ｍＬ加えて溶かす。これに０．０５モル/Ｌ硫酸５ｍＬをピペットで加え、１０分間煮沸した後冷却して、フェノールフタレイン指示薬を加え、０．１モル/Ｌ水酸化カリウムで滴定する（ＳｍＬ）。同時に空試験を行い（ＢｍＬ）、下記式（１）： 
アルカリ度＝{（Ｂ−Ｓ）×ｆ}／試料無水物重量（ｇ）  ．．．  式（１）
｛式中、ｆ：０．１モル／Ｌ水酸化カリウム力価｝によって算出する。
ここで、（Ｂ−Ｓ）×ｆ値が（−）の時にはアルカリ度を酸度と読み変える。
【００２３】
（ｉｉ）平均置換度
試料（無水物）０．５〜０．７gを精密にはかり、ろ紙に包んで磁製ルツボ中で灰化する。冷却したのち、これを５００ｍLビーカーに移し、水を約２５０ｍL、さらにピペットで０．０５モル/L硫酸３５ｍLを加えて３０分間煮沸する。これを冷却し、フェノールフタレイン指示薬を加えて、過剰の酸を０．１モル/L水酸化カリウムで逆滴定して、下記式（２）、（３）：
Ａ＝（ａ×ｆ−ｂ×ｆ１）／試料無水物重量（ｇ）−アルカリ度（又は＋酸度）  ．．．  式（２）
置換度＝（１６２×Ａ）／（１００００−８０×Ａ）  ．．．  式（３）
｛式中、Ａ：試料１ｇ中の結合アルカリに消費された０．０５モル／Ｌ硫酸の量（ｍＬ）、ａ：０．０５モル／Ｌ硫酸の使用量（ｍＬ）、ｆ：０．０５モル／Ｌ硫酸の力価、ｂ：０．１モル／Ｌ水酸化カリウムの滴定量（ｍＬ）、ｆ１：０．１モル／Ｌ水酸化カリウムの力価｝によって置換度を算出し、その平均値(Ｎ＝３以上)を平均置換度とする。
【００２４】
２．プロトン化度
シート状構造体を１ｃｍ２以上の面積に切断する。その後ＦＴ-ＩＲ（ＡＴＲ）装置にセットし表面分析を行う。その後ＡＴＲ補正、ベースライン補正、規格化を行い、１５９０ｃｍ−１の波長でのピーク高さを測定し、プロトン化前後でのピーク高さの比から下記式（４）：
プロトン化度（％）＝（Ａ−Ｂ）／Ａ×１００  ．．．  式（４）
｛式中、Ａ：(プロトン化前のサンプルの１５９０ｃｍ−１のピーク高さ)−(５ｗｔ％塩酸で１ｈ処理したサンプルの１５９０ｃｍ−１のピーク高さ)、Ｂ：(プロトン化後のサンプルの１５９０ｃｍ−１のピーク高さ)−(５ｗｔ％塩酸で１ｈ処理したサンプルの１５９０ｃｍ−１のピーク高さ)｝により、算出する。プロトン化前のサンプルとして、同等のサンプルを別途用意する。
【００２５】
３．吸液性（量（ｇ／１００ｃｍ２））
シート状構造体の吸液性を、ＥＮ１３７２６−１に準拠して、自由に膨張させた時の吸収能力について測定した。具体的にはシート状構造体を５ｃｍ×５ｃｍに切断し、シャーレに配置する。その後、サンプル重量の４０倍量の疑似滲出液（ＥＮ１３７２６−１記載）を３７℃に加温した後、添加し、３７℃の恒温機内で３０分間静置する。その後インキュベート前後の重量から下記式（５）：
吸液量（ｇ／１００ｃｍ２）＝（Ａ−Ｂ）×４
{式中、Ａ：浸漬前の乾燥状態での重量（ｇ）、Ｂ：３０分間インキュベート後の重量（ｇ）}により、吸液量を算出する。
【００２６】
４．強度
シート状構造体を５ｃｍ×５ｃｍに切断し、シャーレに配置する。その後、サンプル重量の４０倍量の疑似滲出液（ＥＮ１３７２６−１記載）を添加し、３７℃で３０分間静置する。サンプルを取り出し、ピンセットでつまみ、以下の評価基準で強度を評価する。
×：形態を保つことができない
△：形態を保つことができるが、つかむことが難しい
〇：形態を保持しており、つかむことができるが、強く引っ張ると崩れる
◎：ある程度の強さの引張にも耐えることができる
【００２７】
５．（長時間浸漬時の）形態保持性
シート状構造体を５ｃｍ×５ｃｍに切断し、シャーレに配置する。その後、サンプル重量の４０倍量の疑似滲出液（ＥＮ１３７２６−１記載）を添加し、３７℃で３日間静置する。その後、サンプルの形態を観察し、以下の評価基準で強度を評価する。
×：形態を保つことができない
△：形態を保持しているが、軽度の振盪で繊維の絡交が外れ分散する
〇：形態を保持している
【実施例】
【００２８】
以下、実施例により本発明を具体的に説明するが、本発明はこれらの実施例のみに限定されるものではない。
［参考例１］
再生セルロース連続長繊維シート状構造体（キュプラシート状構造体）（幅２０ｃｍ、目付８０ｇ／ｍ２、厚み０．５ｍｍ、密度０．１５４ｇ／ｍ３）、リヨセル短繊維不織布、又はレーヨン短繊維不織布１００gを反応容器に入れ、その後、水酸化ナトリウム含有エタノール水溶液（水：８７５ｇ、エタノール８７５ｇ、ＮａＯＨ：１６２.５ｇ）を加えた後、３５℃で３０分撹拌した。次に、反応容器中の試薬を排液した後、モノクロロ酢酸ナトリウム含有エタノール水溶液（水３００ｇ、エタノール９６０ｇ、モノクロロ酢酸ナトリウム１２２．５ｇ）を添加し、３０又は５０℃で１〜１２時間攪拌した。その後、乾燥させ、カルボキシメチル化したシート状構造体を得た。上述で得たシート状構造体を酢酸含有エタノール水溶液（酢酸：３７．５ｇ、蒸留水：３７５ｇ、エタノール：８７５ｇ）でｐＨ６．０〜８．０に調整した後、７０ｗｔ％エタノール水溶液１３７５ｇで１回、９０ｗｔ％エタノール水溶液１２５０ｇで１回洗浄し、１００ｗｔ％エタノール１２５０ｇで２回アルコール置換を行なった。その後酢酸含有エタノール溶液１２５０ｇ（１〜１００ｗｔ％）又は塩酸含有エタノール水溶液（２〜５ｗｔ％）に浸漬し、１時間撹拌した後、７０ｗｔ％エタノール水溶液１３７５ｇで１回、９０ｗｔ％エタノール水溶液１２５０ｇで１回洗浄し、１００ｗｔ％エタノール１２５０ｇで２回アルコール置換を行ない、乾燥させ、更に１０５℃、６ｈ又は１２０℃、３ｈの条件下で熱風乾燥機に入れ、プロトン化したシート状構造体を得た。平均置換度（ＤＳ）、プロトン化度のデータをプロトン化条件と共に以下の表１に示す。【００２９】
【表１】
2017138653.tif 000002
【００３０】
酸の種類、酸濃度を制御することでプロトン化度の制御が可能であることが判明した。また、プロトン化度の制御は原反の置換度に関わらず実施できることが判明した。【００３１】
［参考例２］
参考例１の方法で得られたプロトン化前のＣＭＣシート状構造体（置換度０．５５）から切片（２ｃｍ×１ｃｍ）を切り出し、５０ｍＬプラスチックチューブに、それぞれ１０枚入れた。各チューブに、塩酸含有メタノール水溶液（１．２ｍｏｌ／Ｌ塩酸、９０％メタノール）３０ｍＬを添加し、室温で１０分間、３０分間、１時間、インキュベートした。
インキュベート後、８０％メタノール水溶液、１００％メタノールで順次、洗浄後、乾燥し、プロトン化したシート状構造体を得た。プロトン化度のデータをプロトン化条件と共に以下の表２に示す。【００３２】
【表２】
2017138653.tif 000003
【００３３】
参考例２の塩酸濃度では、ほぼ１００％の置換基がプロトン化してしまうことが判明した。【００３４】
［実施例１］
参考例１で作製したプロトン化度の違うサンプル２〜１０の吸液性と強度を評価した。また、市販品である、ＣＭＣを用いた創傷被覆剤であるアクアセル（登録商標、ＣＯＮＶＡＴＥＣ社製）も評価した。評価結果を以下の表３に示す。【００３５】
［比較例１］
参考例１で作製したプロトン化度の違うサンプル１、１１、１２の吸液性と強度を評価した。また、市販品である、ＣＭＣを用いた創傷被覆剤であるアクアセル（登録商標、ＣＯＮＶＡＴＥＣ社製）も評価した。評価結果を以下の表３に示す。【００３６】
【表３】
2017138653.tif 000004
【００３７】
プロトン化度が高くなるにつれて強度は強くなっていき、プロトン化度が５％以上では使用上十分な強度を持つこが分かった。また、吸液量に関してはプロトン化度が高くなるごとに減少していくが、８０％以下ではアクアセルと同等又はそれ以上の吸液量を持つことが分かる。【００３８】
［実施例２］
参考例１で作製した置換度の違うサンプル８、及び１４〜１７の吸液性と強度を評価した。評価結果を以下の表４に示す。【００３９】
［比較例２］
参考例１で作製した置換度の違うサンプル１３、及び１８の吸液性と強度も評価した。評価結果を以下の表４に示す。【００４０】
【表４】
2017138653.tif 000005
【００４１】
置換度が高くなるごとに強度は弱くなっていき、置換化度が１．０以上では同じプロトン化度でも強度が弱く使用することができないことが分かった。また、吸液量に関しては置換度が高くなるごとに増加していき、置換度が０．３以上で十分な吸液量を持つことが分かる。【００４２】
［実施例３］
参考例１で作製した繊維材料の違うサンプル５、１９、及び２０の強度と長時間浸漬時の形態保持性を評価した。評価結果を以下の表５に示す。【００４３】
【表５】
2017138653.tif 000006
【００４４】
すべての不織布で部分プロトン化することで、十分な強度を持つようになったが、特に、キュプラ連続長繊維不織布を用いる場合、ゲル化した状態でも繊維の交絡が強いため、長時間浸漬していても形態が崩れにくいことが分かる。【００４５】
［実施例４］
参考例１で作製した熱処理条件が１２０℃、３ｈのサンプル２２〜２５の吸液性と強度を評価した。評価結果を以下の表６に示す。【００４６】
［比較例３］
参考例１で作製した熱処理条件が１２０℃、３ｈのサンプル２１の吸液性と強度も評価した。評価結果を以下の表６に示す。【００４７】
【表６】
2017138653.tif 000007
【００４８】
熱処理条件を１２０℃、３ｈにすることで、プロトン化度が５％以上であれば、十分に強度を保持することができることが分かる。
【産業上の利用可能性】
【００４９】
本発明における部分的にプロトン化されたカルボキシメチルセルロースを含む創傷被覆用シートにより創傷治癒を行えば、多くの滲出液を保持することで創傷治癒を促進することができる。また、形態を保持した状態で除去可能であるため、創部への残存も少なく、創部の炎症もないため、人体への影響を極力減らした状態での治療が可能である。
【国際調査報告】
2017138653.tif 000008
2017138653.tif 000009
2017138653.tif 000010
2017138653.tif 000011